Способ получения проппанта

Способ изготовления проппанта, включающий подготовку шихты путем ее нагрева до температуры от 900 до 1300°С для осуществления процесса кальцинирования, измельчение сухого материала до требуемой тонины помола в шаровой мельнице до получения размера частиц до 50 мкм, грануляцию с помощью связующего раствора карбоксиметилцеллюлоза, сортировку гранул и обжиг, отличающийся тем, что при гранулировании дополнительно добавляют 15% необожженной высушенной естественным образом глины, в составе которой, присутствует связная влага на уровне не более 5%, а количество добавляемого склеивающего вещества - карбоксиметилцеллюлозы снижают от 5-10%, при этом добавляемую глину делят на две порции, первую порцию добавляют сразу, а вторую в момент начала устойчивого образования гранул, который визуально контролирует оператор, перед обжигом гранулы высушивают при температуре 200°С. в течение 30 минут, а окончательный обжиг пропанта проводят при температурах от 1100 до 1500°С.